СПОСОБ ВЫДЕЛЕНИЯ ГАЗООБРАЗНОГО КОМПОНЕНТА ИЗ СМЕСИ ГАЗООБРАЗНЫХ СОЕДИНЕНИЙ

1. Способ выделения газообразного компонента, представляющего собой по меньшей мере одно фторсодержащее соединение, из смеси газообразных соединений, который включает:
контактирование в зоне разделения двух или нескольких разных фторуглеводородов с газопроницаемым разделяющим материалом, включающим непористый фторполимер, в результате чего первый газообразный компонент, представляющий собой по меньшей мере один фторуглеводород, отделяют от второго газообразного компонента, представляющего собой остальную часть фторуглеводородов;
отбор первого газообразного компонента из зоны разделения в виде прошедшего через мембрану потока (пермеата) или в виде не прошедшего через мембрану потока (ретентата); и
отбор второго газообразного компонента из зоны разделения в виде ретентата при отборе первого газообразного компонента в виде пермеата либо его отбор в виде пермеата при отборе первого газообразного компонента в виде ретентата.
4
2
4
2
6
3
6
3
8
4
8
2. Способ по п.1, в котором смесь газообразных фторуглеводородов является бинарной газовой смесью, содержащей два разных газообразных фторуглеводорода, которые выбирают из тетрафторида углерода (CF), тетрафторэтилена (СF), гексафторэтана (CF), гексафторпропилена (CF), октафторпропана (CF) и октафторбутилена или его изомера (CF-изомер), смешанных друг с другом.
3. Способ по п.1 или 2, в котором разделяющий материал включает диффузионную мембрану, причем по меньшей мере часть мембраны представляет собой непористый фторполимер.
4. Способ по п.3, в котором мембрана представляет собой пористую основу из волокнистого материала, у которой по меньшей мере одна внешняя поверхность покрыта непористым фторополимером.
5. Способ по п.4, в котором пористая основа мембраны состоит из множества перемешанных или переплетенных нитей полиакрилонитрила (PAN) или политетрафторэтилена (PTFE), причем непористый фторполимер является непористым PTFE.
6. Способ по п.3, в котором мембрана включает пористую основу из волокнистого материала, которая по меньшей мере частично пропитана непористым фторполимером.
7. Способ по п.6, в котором пористая основа мембраны состоит из множества перемешанных или переплетенных нитей полиакрилонитрила (PAN) или политетрафторэтилена (PTFE), причем непористый фторполимер является непористым PTFE.
8. Способ по п.3, который включает регулирование температуры в зоне разделения в интервале между -100°С и +200°С во время разделения газообразных фторуглеводородов на первый и второй газообразные компоненты.
9. Способ по п.3, который включает регулирование зоны разделения перед мембраной при повышенном давлении до 200 бар(а).
10. Способ по п.3, в котором зона разделения является первой зоной разделения, за которой следует вторая зона разделения, также содержащая мембрану, которая по меньшей мере частично покрыта непористым фторполимером, причем поток и/или селективность мембраны по фторуглеводороду во второй зоне разделения отличается от потока и/или селективности мембраны первой зоны разделения, и способ включает
подачу смеси газообразных фторуглеводородов в первую зону разделения, причем первый газообразный компонент содержит помимо по меньшей мере одного фторуглеводорода также по меньшей мере один другой газообразный фторуглеводород в виде примеси;
подачу первого газообразного компонента во вторую зону разделения; и
отбор из второй зоны разделения в виде пермеата или ретентата второго газообразного компонента с повышенной концентрацией фторуглеводорода по сравнению с первым газообразным компонентом.